(57)【要約】  本発明は、ａ）脂肪族ポリエステル、ｂ）フェノール系酸化防止剤、ｃ）ホスファイトまたはホスホナイト、およびｄ）チオ相乗剤を含む組成物に関する。【特許請求の範囲】
【請求項１】
ａ）脂肪族ポリエステル、
ｂ）フェノール系酸化防止剤、
ｃ）ホスファイトまたはホスホナイト、および
ｄ）チオ相乗剤
を含む、組成物。
【請求項２】
成分ａ）が乳酸系ポリエステルである、請求項１に記載の組成物。
【請求項３】
成分ａ）がポリ乳酸である、請求項１または２に記載の組成物。
【請求項４】
成分ｂ）が、ペンタエリスリチル−テトラキス［３−（３’，５’−ジ−ｔｅｒｔ−ブチル−４−ヒドロキシフェニル）］プロピオネート、オクタデシル３−（３’，５’−ジ−ｔｅｒｔ−ブチル−４−ヒドロキシフェニル）プロピオネート、エチレンビス（オキシエチレン）ビス−（３−（５−ｔｅｒｔ−ブチル−４−ヒドロキシ−ｍ−トリル）−プロピオネート）、アルファ−トコフェロール、２，３−ビス［３−（３，５−ジ−ｔｅｒｔ−ブチル−４−ヒドロキシフェニル）プロピオニル］プロピオノヒドラジド、２−プロペン酸，２−（１，１−ジメチルエチル）−６−［３−（１，１−ジメチルエチル）−２−ヒドロキシ−５−メチルフェニル］メチル−４−メチルフェニルエステル、３，３’，３’’，５，５’，５’’−ヘキサ−ｔｅｒｔ−ブチル−α，α’，α’’−（メシチレン−２，４，６−トリイル）トリ−ｐ−クレゾール、Ｎ，Ｎ’−ヘキサン−１，６−ジイルビス［３−（３，５−ジ−ｔｅｒｔ−ブチル−４−ヒドロキシフェニルプロピオンアミド）］、ジエチル（（３，５−ビス（１，１−ジメチルエチル）−４−ヒドロキシフェニル）メチル）ホスホネート、ヘキサメチレンビス（３−（３，５−ジ−ｔｅｒｔ−ブチル−４−ヒドロキシフェニル）プロピオネート）、カルシウム−ビス（（３，５−ビス（１，１−ジメチルエチル）−４−ヒドロキシフェニル）メチル）−エチルホスホネート）、１，３，５−トリス（４−ｔｅｒｔ−ブチル−３−ヒドロキシ−２，６−キシリル）メチル）−１，３，５−トリアジン−２，４，６−（１Ｈ，３Ｈ，５Ｈ）−トリオン、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、（２，４，６−トリオキソ−１，３，５−トリアジン−１，３，５（２Ｈ，４Ｈ，６Ｈ）−トリイル）トリエチレントリス（３−（３，５−ジ−ｔｅｒｔ−ブチル−４ヒドロキシフェニル）−プロピオネート）、１，３，５−トリス（２−ヒドロキシエチル）−ｓ−トリアジン−２，４，６（１Ｈ，３Ｈ，５Ｈ）−トリオンを含む３，５−ジ−ｔｅｒｔ−ブチル−４−ヒドロキシヒドロ桂皮酸トリエステル、２，６−ジ−ｔｅｒｔ−ブチル−４−（４，６−ビス（オクチルチオ）−１，３，５−トリアジン−２−イルアミノ）フェノール、ベンゼンプロパン酸３，５−ビス（１，１−ジメチルエチル）−４−ヒドロキシ−，Ｃ7−Ｃ9−分岐および直鎖アルキルエステル、６，６’−ジ−ｔｅｒｔ−ブチル−２，２’−チオジ−ｐ−クレゾール、２，２’−チオジエチレンビス（３，５−ジ−ｔｅｒｔ−ブチル−４−ヒドロキシフェニル）プロピオネート、２，６−ジ−ｔｅｒｔ−ブチル−４−メチル−フェノール、１，３，５−トリメチル−２，４，６−トリス（３，５−ジ−ｔｅｒｔ−ブチル−４−ヒドロキシフェニル）ベンゼン、ビス（３，３−ビス（４’−ヒドロキシ−３’−ｔｅｒｔ−ブチルフェニル）ブタン酸）グリコールエステル、４，４’−チオビス（２−ｔｅｒｔ−ブチル−５−メチルフェノール）、２，２’−メチレン−ビス（６−（１−メチル−シクロヘキシル）−ｐ−クレゾール）、１，１，３−トリス（２−メチル−４−ヒドロキシ−５−ｔｅｒｔ−ブ���ルフェニル）−ブタン、３，９−ビス［１，１−ジメチル−２−［（３−ｔｅｒｔ−ブチル−４−ヒドロキシ−５−メチルフェニル）プロピオニルオキシ］エチル］−２，４，８，１０−テトラオキサスピロ［５．５］ウンデカン、２，６−ジ−ｔｅｒｔ−ブチルフェノール、２，６−ジ−ｔｅｒｔ−ブチル−４−ノニルフェノール、４，４’−ブチリデンビス（６−ｔｅｒｔブチル−３−メチルフェノール）、２，２’−メチレンビス（４−メチル−６−ｔｅｒｔ−ブチルフェノール）、２，２’−メチレンビス（４−エチル−６−ｔｅｒｔ−ブチルフェノール）、２，２’−エチリデンビス（４，６−ジ−ｔｅｒｔ−ブチルフェノール）、１，１−ビス（２−メチル−４−ヒドロキシ−５−ｔｅｒｔ−ブチルフェニル）ブタン、２，５−ジ−ｔｅｒｔ−アミルヒドロキノン、４，６−ビス（オクチルチオメチル−ｏ−クレゾール、および４，６−ビス（ドデシルチオメチル）−ｏ−クレゾール、またはこれらの混合物からなる群から選択される、請求項１〜３のいずれか１項に記載の組成物。
【請求項５】
成分ｃ）が、トリス（２，４−ジ−ｔｅｒｔ−ブチルフェニル）ホスファイト、ビス（２，４−ジ−ｔｅｒｔ−ブチルフェニル）ペンタエリスリトールジホスファイト、テトラキス［（２，４−ジ−ｔｅｒｔ−ブチルフェニル）−４，４−ビフェニレンジホスホナイト］、トリス（ノニルフェニル）ホスファイト、ビス（２，４−ジ−ｔｅｒｔ−ブチル−６−メチルフェニル）−エチル−ホスファイト、２，２’２’’−ニトリロ［トリエチル−トリス［３，３’，５，５’−テトラ−ｔｅｒｔ−ブチル−１，１’−ビフェニル−２，２’−ジイル］］ホスファイト、ジ−ステアリル−ペンタエリスリチル−ジ−ホスファイト、ビス（２，４−ジクミルフェニル）ペンタエリスリトールジホスファイト、（２，４，６−トリ−ｔｅｒｔ−ブチルフェノール）−２−ブチル−２−エチル−１，３−プロパンジオールホスファイト、ビス［２，６−ジ−ｔｅｒｔ−ブチル−４−メチルフェニル］−ペンタエリスリトール−ジ−ホスファイト、ビス［ノニルフェニル］ペンタエリスリトールジホスファイト、および２，２−メチレン−ビス（４，６−ジ−ｔｅｒｔ−ブチルフェニル）−オクチルホスファイト、またはこれらの混合物からなる群から選択される、請求項１〜４のいずれか１項に記載の組成物。
【請求項６】
成分ｄ）が、ジオクタデシル３，３’−チオジプロピオネート、ジ−ドデシル３，３’−チオジプロピオネート、混合ラウリル−ステアリルチオジプロピオネート、ジ−ミリスチル−チオ−ジ−プロピオネート、ジ−パルミチル／ステアリル−チオ−ジ−プロピオネート、ラウリル−ステアリル−チオ−ジ−プロピオネート、ジ−トリデシル−チオ−ジ−プロピオネート、ジ−オクタデシル−ジスルフィド、ジ−ｔｅｒｔ−ドデシル−ジスルフィド、ペンタエリスリトールオクチルチオジプロピオネート、およびペンタエリスリトール−テトラキス−（３−ラウリルチオプロピオネート）、またはこれらの混合物からなる群から選択される、請求項１〜５のいずれか１項に記載の組成物。
【請求項７】
成分（ｂ）が、成分（ａ）の質量に対して０．０１〜０．８０％の量で存在する、請求項１〜６のいずれか１項に記載の組成物。
【請求項８】
成分（ｃ）が、成分（ａ）の質量に対して０．０１〜０．６０％の量で存在する、請求項１〜７のいずれか１項に記載の組成物。
【請求項９】
成分（ｄ）が、成分（ａ）の質量に対して０．０１〜０．４０％の量で存在する、請求項１〜８のいずれか１項に記載の組成物。
【請求項１０】
成分（ａ）、（ｂ）、（ｃ）、および（ｄ）に加えて、付加的にさらなる添加剤を含む、請求項１〜９のいずれか１項に記載の組成物。
【請求項１１】
さらなる添加剤として、ＵＶ吸収剤、光安定剤、および／または加工安定剤を含む、請求項１０に記載の組成物。
【請求項１２】
酸化、熱、または光により誘発される劣化に対して脂肪族ポリエステルを安定化させるための方法であって、少なくとも１つの請求項１に記載の成分（ｂ）、（ｃ）、および（ｄ）をそこに組み込む、または塗布することを含む方法。
【請求項１３】
脂肪族ポリエステルのための酸化、熱、または光により誘発される劣化に対する安定剤としての、請求項１に記載の成分（ｂ）、（ｃ）、および（ｄ）の混合物の使用。
【発明の詳細な説明】
【技術分野】
【０００１】
本発明は、ａ）脂肪族ポリエステル、好ましくは乳酸系ポリエステル、ｂ）フェノール系酸化防止剤、ｃ）ホスファイトまたはホスホナイト、およびｄ）チオ相乗剤を含む組成物、ならびに酸化、熱、または光により誘発される劣化に対して脂肪族ポリエステルを安定化させるための安定剤混合物の使用に関する。
【０００２】
特開第２００６−１７６６１３（ＪＰ−Ａ）号は、難燃剤としてのホスフィネートおよびジホスフィネート、フッ素化合物、帯電防止剤、および酸化防止剤を含む熱可塑性ポリエステル樹脂を開示している。
【０００３】
これらの既知の安定剤は、安定剤混合物が満たすよう要求される高い要件、特に保存寿命、吸水性、加水分解感受性、工程安定化、色特性、揮発性、移動挙動、相溶性、光に対する保護の改善に関する要件をあらゆる面で満たしていない。その結果、酸化、熱、および／または光により誘発される劣化を受けやすい脂肪族ポリエステルのための有効な安定剤混合物の必要性が依然として存在する。
【０００４】
安定剤の混合物が、脂肪族ポリエステルのための安定剤としての使用に特に適していることが見出された。
【０００５】
したがって、本発明は、
ａ）脂肪族ポリエステル、
ｂ）フェノール系酸化防止剤、
ｃ）ホスファイトまたはホスホナイト、および
ｄ）チオ相乗剤
を含む組成物に関する。
【０００６】
興味深い組成物には、成分（ｂ）として、式Ｉ
【化１】
2011526317.tif 000002
［式中、
Ｒ1は、Ｃ1−Ｃ4アルキルであり、
ｎは、１、２、３、または４であり
Ｘは、メチレン、
【化２】
2011526317.tif 000003
であり
Ｙは、酸素、または−ＮＨ−であり；
ｎが１である場合、
Ｘは、
【化３】
2011526317.tif 000004
であり、このときＹはＲ2と結合し、
Ｒ2は、Ｃ1−Ｃ25アルキルであり；
ｎが２である場合、
Ｘは、
【化４】
2011526317.tif 000005
であり、このときＹはＲ2と結合し、
Ｒ2は、Ｃ2−Ｃ12アルキレン、酸素または硫黄によって中断されたＣ4−Ｃ12アルキレンである；あるいは、Ｙが−ＮＨ−である場合、Ｒ2は、さらに直接結合であり；
ｎが３である場合、
Ｘは、メチレンまたは
【化５】
2011526317.tif 000006
であり、このときエチレン基はＲ2と結合し、
Ｒ2は、
【化６】
2011526317.tif 000007
であり；
ｎが４である場合、
Ｘは、
【化７】
2011526317.tif 000008
であり、このときＹはＲ2と結合し、
Ｒ2は、Ｃ4−Ｃ10アルカンテトライルである］の化合物を含む組成物がある。
【０００７】
最大２５個の炭素原子を有するアルキルは、分岐基または直鎖基、例えばメチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシル、エイコシル、またはドコシルである。Ｒ1の好ましい定義は、メチルおよびｔｅｒｔ−ブチルである。とりわけ好ましいＲ2の定義は、Ｃ1−Ｃ20アルキル、特にＣ1−Ｃ18アルキル、例えばＣ4−Ｃ18アルキルである。特に好ましいＲ2の定義は、Ｃ8−Ｃ18アルキル、特にＣ14−Ｃ18アルキル、例えばＣ18アルキルである。
【０００８】
Ｃ2−Ｃ12アルキレンは、分岐基または直鎖基、例えばエチレン、プロピレン、テトラメチレン、ペンタメチレン、ヘキサメチレン、ヘプタメチレン、オクタメチレン、デカメチレン、またはドデカメチレンである。好ましいＲ2の定義は、例えば、Ｃ2−Ｃ10アルキレン、特にＣ2−Ｃ8アルキレンである。特に好ましいＲ2の定義は、例えば、Ｃ4−Ｃ8アルキレン、特にＣ4−Ｃ6アルキレン、例えばヘキサメチレンである。
【０００９】
酸素または硫黄によって中断されたＣ4−Ｃ12アルキレンは、１回以上中断されていてよく、これは例えば、−ＣＨ2−Ｏ−ＣＨ2ＣＨ2−Ｏ−ＣＨ2−、−ＣＨ2−（Ｏ−ＣＨ2ＣＨ2−）2Ｏ−ＣＨ2−、−ＣＨ2−（Ｏ−ＣＨ2ＣＨ2−）3Ｏ−ＣＨ2−、−ＣＨ2−（Ｏ−ＣＨ2ＣＨ2−）4Ｏ−ＣＨ2−、−ＣＨ2ＣＨ2−Ｏ−ＣＨ2ＣＨ2−Ｏ−ＣＨ2ＣＨ2−、または−ＣＨ2ＣＨ2−Ｓ−ＣＨ2ＣＨ2−である。好ましいＲ2の定義は、例えば、酸素または硫黄によって中断されたＣ4−Ｃ10アルキレン、特に酸素または硫黄によって中断されたＣ4−Ｃ8アルキレン、例えば酸素または硫黄によって中断されたＣ4−Ｃ6アルキレンである。特に好適なＲ2の意味は、−ＣＨ2ＣＨ2−Ｏ−ＣＨ2ＣＨ2−Ｏ−ＣＨ2ＣＨ2−または−ＣＨ2ＣＨ2−Ｓ−ＣＨ2ＣＨ2−である。
【００１０】
４〜１０個の炭素原子を有するアルカンテトライルは、例えば、
【化８】
2011526317.tif 000009
である。ペンタエリスリチルが好適である。
【００１１】
また、成分（ｂ）は、さまざまな式Ｉの立体障害フェノールの混合物を含んでもよい。
【００１２】
興味深い組成物には、成分（ｂ）として、少なくとも１つの式Ｉ［式中、ｎが１である場合、Ｒ2はＣ1−Ｃ20アルキルである］の化合物を含む組成物がある。
【００１３】
成分（ｂ）として、少なくとも１つの式Ｉ
［式中、
ｎが２である場合、
Ｒ2は、Ｃ２−Ｃ８アルキレン、酸素または硫黄によって中断されたＣ４−Ｃ８アルキレンであるか；あるいは、Ｙが−ＮＨ−である場合、Ｒ2は、さらに直接結合であり、
ｎが４である場合、
Ｒ2は、Ｃ４−Ｃ８アルカンテトライルである］の化合物を含む組成物が好ましい。
【００１４】
同様に、成分（ｂ）として、少なくとも１つの式Ｉ
［式中、
Ｒ1は、メチルまたはｔｅｒｔ−ブチルであり、
ｎは、１、２、または４であり、
Ｘは、
【化９】
2011526317.tif 000010
であり、
Ｙは、酸素または−ＮＨ−であり；
ｎが１である場合、
Ｒ2は、Ｃ14−Ｃ18アルキルであり、
ｎが２である場合、
Ｒ2は、Ｃ4−Ｃ6アルキレン、または酸素によって中断されたＣ4−Ｃ6アルキレンであり；
ｎが４である場合、
Ｒ2は、Ｃ4−Ｃ6アルカンテトライルである］の化合物を含む組成物も好ましい。
【００１５】
同様に興味深い組成物は、成分（ｂ）が、ペンタエリスリチル−テトラキス［３−（３’，５’−ジ−ｔｅｒｔ−ブチル−４−ヒドロキシフェニル）］プロピオネート、オクタデシル３−（３’，５’−ジ−ｔｅｒｔ−ブチル−４−ヒドロキシフェニル）プロピオネート、エチレンビス（オキシエチレン）ビス−（３−（５−ｔｅｒｔ−ブチル−４−ヒドロキシ−ｍ−トリル）−プロピオネート）、α−トコフェロール、２，３−ビス［３−（３，５−ジ−ｔｅｒｔ−ブチル−４−ヒドロキシフェニル）プロピオニル］プロピオノヒドラジド、２−プロペン酸，２−（１，１−ジメチルエチル）−６−［３−（１，１−ジメチルエチル）−２−ヒドロキシ−５−メチルフェニル］メチル−４−メチルフェニルエステル、３，３’，３’’，５，５’，５’’−ヘキサ−ｔｅｒｔ−ブチル−α，α’，α’’−（メシチレン−２，４，６−トリイル）トリ−ｐ−クレゾール、Ｎ，Ｎ’−ヘキサン−１，６−ジイルビス［３−（３，５−ジ−ｔｅｒｔ−ブチル−４−ヒドロキシフェニルプロピオンアミド）］、ジエチル（（３，５−ビス（１，１−ジメチルエチル）−４−ヒドロキシフェニル）メチル）ホスホネート、ヘキサメチレンビス（３−（３，５−ジ−ｔｅｒｔ−ブチル−４−ヒドロキシフェニル）プロピオネート）、カルシウム−ビス（（３，５−ビス（１，１−ジメチルエチル）−４−ヒドロキシフェニル）メチル）−エチルホスホネート）、１，３，５−トリス（４−ｔｅｒｔ−ブチル−３−ヒドロキシ−２，６−キシリル）メチル）−１，３，５−トリアジン−２，４，６−（１Ｈ，３Ｈ，５Ｈ）−トリオン、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、（２，４，６−トリオキソ−１，３，５−トリアジン−１，３，５（２Ｈ，４Ｈ，６Ｈ）−トリイル）トリエチレントリス（３−（３，５−ジ−ｔｅｒｔ−ブチル−４−ヒドロキシフェニル）−プロピオネート）、１，３，５−トリス（２−ヒドロキシエチル）−ｓ−トリアジン−２，４，６（１Ｈ，３Ｈ，５Ｈ）−トリオンを含む３，５−ジ−ｔｅｒｔ−ブチル−４−ヒドロキシヒドロ桂皮酸トリエステル、２，６−ジ−ｔｅｒｔ−ブチル−４−（４，６−ビス（オクチルチオ）−１，３，５−トリアジン−２−イルアミノ）フェノール、ベンゼンプロパン酸３，５−ビス（１，１−ジメチルエチル）−４−ヒドロキシ−，Ｃ7−Ｃ9−分岐および直鎖アルキルエステル、６，６’−ジ−ｔｅｒｔ−ブチル−２，２’−チオジ−ｐ−クレゾール、２，２’−チオジエチレン−ビス（３，５−ジ−ｔｅｒｔ−ブチル−４−ヒドロキシフェニル）プロピオネート、２，６−ジ−ｔｅｒｔ−ブチル−４−メチル−フェノール、１，３，５−トリメチル−２，４，６−トリス（３，５−ジ−ｔｅｒｔ−ブチル−４−ヒドロキシフェニル）ベンゼン、ビス（３，３−ビス（４’−ヒドロキシ−３’−ｔｅｒｔ−ブチルフェニル）ブタン酸）グリコールエステル、４，４’−チオビス（２−ｔｅｒｔ−ブチル−５−メチルフェノール）、２，２’−メチレン−ビス（６−（１−メチル−シクロヘキシル）−ｐ−クレゾール）、１，１，３−トリス（２−メチル−４−ヒド��キシ−５−ｔｅｒｔ−ブチルフェニル）−ブタン、３，９−ビス［１，１−ジメチル−２−［（３−ｔｅｒｔ−ブチル−４−ヒドロキシ−５−メチルフェニル）プロピオニルオキシ］エチル］−２，４，８，１０−テトラオキサスピロ［５．５］ウンデカン、２，６−ジ−ｔｅｒｔ−ブチルフェノール、２，６−ジ−ｔｅｒｔ−ブチル−４−ノニルフェノール、４，４’−ブチリデンビス（６−ｔｅｒｔ−ブチル−３−メチルフェノール）、２，２’−メチレンビス（４−メチル−６−ｔｅｒｔ−ブチルフェノール）、２，２’−メチレンビス（４−エチル−６−ｔｅｒｔ−ブチルフェノール）、２，２’−エチリデンビス（４，６−ジ−ｔｅｒｔ−ブチルフェノール）、１，１−ビス（２−メチル−４−ヒドロキシ−５−ｔｅｒｔ−ブチルフェニル）ブタン、２，５−ジ−ｔｅｒｔ−アミルヒドロキノン、４，６−ビス（オクチルチオメチル−ｏ−クレゾール、および４，６−ビス（ドデシルチオメチル）−ｏ−クレゾール、またはこれらの混合物からなる群から選択される組成物である。
【００１６】
特に興味深い組成物は、成分（ｂ）が、ペンタエリスリチル−テトラキス［３−（３’，５’−ジ−ｔｅｒｔ−ブチル−４−ヒドロキシフェニル）］プロピオネート、オクタデシル３−（３’，５’−ジ−ｔｅｒｔ−ブチル−４−ヒドロキシフェニル）プロピオネート、エチレンビス（オキシエチレン）ビス−（３−（５−ｔｅｒｔ−ブチル−４−ヒドロキシ−ｍ−トリル）−プロピオネート）、α−トコフェロール、２，３−ビス［３−（３，５−ジ−ｔｅｒｔ−ブチル−４−ヒドロキシフェニル）プロピオニル］プロピオノヒドラジド、２−プロペン酸，２−（１，１−ジメチルエチル）−６−［３−（１，１−ジ−メチルエチル）−２−ヒドロキシ−５−メチルフェニル］メチル−４−メチルフェニルエステル、３，３’，３’’，５，５’，５’’−ヘキサ−ｔｅｒｔ−ブチル−α，α’，α’’−（メシチレン−２，４，６−トリイル）トリ−ｐ−クレゾール、Ｎ，Ｎ’−ヘキサン−１，６−ジイルビス［３−（３，５−ジ−ｔｅｒｔ−ブチル−４−ヒドロキシフェニルプロピオンアミド）］、ジエチル（（３，５−ビス（１，１−ジメチルエチル）−４−ヒドロキシフェニル）−メチル）ホスホネート、およびカルシウム−ビス（（３，５−ビス（１，１−ジメチルエチル）−４−ヒドロキシフェニル）メチル）−エチルホスホネート）、またはこれらの混合物からなる群から選択される組成物である。
【００１７】
興味深い組成物には、成分（ｃ）として、式１〜７
【化１０】
2011526317.tif 000011
［式中、指数は整数であり、
ｎ’は、２、３、または４であり；ｐ’は、１または２であり；ｑ’は、２または３であり；ｒ’は、４〜１２であり；ｙ’は、１、２、または３であり；ｚ’は、１〜６であり；
Ａ’は、ｎ’が２である場合、Ｃ2−Ｃ18アルキレン；酸素、硫黄、または−ＮＲ’4−によって中断されたＣ2−Ｃ12アルキレン；式
【化１１】
2011526317.tif 000012
、
【化１２】
2011526317.tif 000013
の基、またはフェニレンであり；
Ａ’は、ｎ’が３である場合、式Ｃr’Ｈ2r’-1−の基であり；
Ａ’は、ｎ’が４である場合、
【化１３】
2011526317.tif 000014
であり；
Ａ’’は、ｎ’が２である場合、Ａ’の意味を有し、
Ｂ’は、直接結合、−ＣＨ2−、−ＣＨＲ’4−、−ＣＲ’1Ｒ’4−、硫黄、またはＣ5−Ｃ7シクロアルキリデン、あるいは１〜４個のＣ1−Ｃ4アルキル基で３、４、および／または５位が置換されたシクロヘキシリデンであり；
Ｄ’は、ｐ’が１である場合、メチルであり、ｐ’が２である場合、−ＣＨ2ＯＣＨ2−であり；
Ｅ’は、ｙ’が１である場合、Ｃ1−Ｃ18アルキル、−ＯＲ’1、またはハロゲンであり；
Ｅ’は、ｙが２である場合、−Ｏ−Ａ’’−Ｏ−であり；
Ｅ’は、ｙが３である場合、式Ｒ’4Ｃ（ＣＨ2Ｏ−）3またはＮ（ＣＨ2ＣＨ2Ｏ−）3の基であり；
Ｑ’は、少なくともｚ’価のアルコール基もしくはフェノール基であり、この基は、酸素原子を介してリン原子に結合しており；
Ｒ’1、Ｒ’2、およびＲ’3は、互いに独立して、置換されていないＣ1−Ｃ18アルキル、またはハロゲン、−ＣＯＯＲ4’、−ＣＮ−、もしくは−ＣＯＮＲ4’Ｒ4’で置換されたＣ1−Ｃ18アルキル；酸素、硫黄、または−ＮＲ’４−で中断されたＣ2−Ｃ18アルキル；Ｃ7−Ｃ9フェニルアルキル；Ｃ5−Ｃ12シクロアルキル、フェニル、またはナフチル；ハロゲン、合計１〜１８個の炭素原子を有する１〜３個のアルキル基もしくはアルコキシ基、またはＣ7−Ｃ9フェニルアルキルで置換されたナフチルもしくはフェニル；あるいは式
【化１４】
2011526317.tif 000015
（式中、ｍ’は３〜６の範囲の整数である）の基であり；
Ｒ’4は、水素、Ｃ1−Ｃ18アルキル、Ｃ5−Ｃ12シクロアルキル、またはＣ7−Ｃ9フェニルアルキルであり、
Ｒ’5およびＲ’6は、互いに独立して、水素、Ｃ1−Ｃ8アルキル、またはＣ5−Ｃ6シクロアルキルであり、
Ｒ’7およびＲ’8は、ｑ’が２である場合、互いに独立してＣ1−Ｃ4アルキルであるか、あるいは一緒になって２，３−デヒドロペンタメチレン基であり；
Ｒ’7およびＲ’8は、ｑ’が３である場合、メチルであり；
Ｒ’14は、水素、Ｃ1−Ｃ9アルキルまたはシクロヘキシルであり，
Ｒ’15は、水素またはメチルであり、２個以上の基Ｒ’14およびＲ’15が存在する場合、これらの基は同じまたは異なり、
Ｘ’およびＹ’は、それぞれ直接結合または酸素であり、
Ｚ’は、直接結合、メチレン、−Ｃ（Ｒ’16）2−、または硫黄であり、
Ｒ’16は、Ｃ1−Ｃ8アルキルである］の有機ホスファイトもしくはホスホナイトの群からの化合物を含む組成物がある。
【００１８】
特に興味深い組成物は、成分（ｃ）として、式１、２、５、または６
［式中、
ｎ’は、数字２であり、ｙ’は、数字１、２、または３であり；
Ａ’は、Ｃ2−Ｃ18アルキレン、ｐ−フェニレン、またはｐ−ビフェニレンであり、
Ｅ’は、ｙ’が１である場合、Ｃ1−Ｃ18アルキル、−ＯＲ’1、またはフッ素であり；
Ｅ’は、ｙ’が２である場合、ｐ−ビフェニレンであり、
Ｅ’は、ｙ’が３である場合、Ｎ（ＣＨ2ＣＨ2Ｏ−）3であり、
Ｒ’1、Ｒ’2、およびＲ’３は、互いに独立して、Ｃ1−Ｃ18アルキル、Ｃ7−Ｃ9フェニルアルキル、シクロヘキシル、フェニル、または合計１〜１８個の炭素原子を有する１〜３個のアルキル基で置換されたフェニルであり；
Ｒ’14は、水素またはＣ1−Ｃ9アルキルであり、
Ｒ’15は、水素またはメチルであり；
Ｘ’は、直接結合であり、
Ｙ’は、酸素であり、
Ｚ’は、直接結合または−ＣＨ（Ｒ’16）−であり、
Ｒ’16は、Ｃ1−Ｃ4アルキルである］のホスファイトまたはホスホナイトを含む組成物である。
【００１９】
同様に興味深い組成物は、成分（ｃ）として、式１、２、５、または６
［式中、
ｎ’は、数字２であり、ｙ’は、数字１または３であり；
Ａ’は、ｐ−ビフェニレンであり、
Ｅ’は、ｙ’が１である場合、Ｃ1−Ｃ18アルコシキまたはフッ素であり、
Ｅ’は、ｙ’が３である場合、Ｎ（ＣＨ2ＣＨ2Ｏ−）3であり、
Ｒ’1、Ｒ’2、およびＲ’3は、互いに独立して、Ｃ1−Ｃ18アルキル、または合計２〜１２個の炭素原子を有する２または３個のアルキル基で置換されたフェニルであり；
Ｒ’14は、メチルまたはｔｅｒｔ−ブチルであり；
Ｒ’15は、水素であり；
Ｘ’は、直接結合であり；
Ｙ’は、酸素であり；
Ｚ’は、直接結合、メチレン、または−ＣＨ（ＣＨ3）−である］のホスファイトまたはホスホナイトを含む組成物である。
【００２０】
成分（ｃ）として、式１、２、または６のホスファイトまたはホスホナイトを含む組成物が特に好ましい。
【００２１】
特別好ましい組成物は、成分（ｃ）が、トリス（２，４−ジ−ｔｅｒｔ−ブチルフェニル）ホスファイト、ビス（２，４−ジ−ｔｅｒｔ−ブチルフェニル）ペンタエリスリトールジホスファイト、テトラキス［（２，４−ジ−ｔｅｒｔ−ブチルフェニル）−４，４−ビフェニレンジホスホナイト］、トリス−（ノニルフェニル）ホスファイト、ビス（２，４−ジ−ｔｅｒｔ−ブチル−６−メチルフェニル）−エチル−ホスファイト、２，２’２’’−ニトリロ−［トリエチル−トリス［３，３’，５，５’−テトラ−ｔｅｒｔ−ブチル−１，１’−ビフェニル−２，２’−ジイル］］ホスファイト、ジ−ステアリル−ペンタエリスリチル−ジ−ホスファイト、ビス（２，４−ジクミルフェニル）ペンタエリスリトールジホスファイト、（２，４，６−トリ−ｔｅｒｔ−ブチルフェノール）−２−ブチル−２−エチル−１，３−プロパンジオールホスファイト、ビス［２，６−ジ−ｔｅｒｔ−ブチル−４−メチルフェニル］−ペンタエリスリトール−ジ−ホスファイト、ビス［ノニルフェニル］ペンタエリスリトールジホスファイト、および２，２−メチレン−ビス（４，６−ジ−ｔｅｒｔ−ブチルフェニル）−オクチルホスファイト、またはこれらの混合物からなる群から選択される組成物である。
【００２２】
特別興味深い組成物は、成分（ｃ）が、トリス（２，４−ジ−ｔｅｒｔ−ブチルフェニル）ホスファイト、ビス（２，４−ジ−ｔｅｒｔ−ブチルフェニル）ペンタエリスリトールジホスファイト、テトラキス［（２，４−ジ−ｔｅｒｔ−ブチルフェニル）−４，４−ビフェニレンジホスホナイト］、ジ−ステアリル−ペンタエリスリチル−ジ−ホスファイト、ビス（２，４−ジクミルフェニル）ペンタエリスリトールジホスファイト、ビス［２，６−ジ−ｔｅｒｔ−ブチル−４−メチルフェニル］−ペンタエリスリトール−ジ−ホスファイト、およびビス［ノニルフェニル］ペンタエリスリトールジホスファイト、またはこれらの混合物からなる群から選択される組成物である。
【００２３】
興味深い組成物には、成分（ｄ）が、ジ−オクタデシル３，３’−チオジプロピオネート、ジ−ドデシル３，３’−チオジプロピオネート、混合ラウリル−ステアリルチオジプロピオネート、ジ−ミリスチル−チオ−ジ−プロピオネート、ジ−パルミチル／ステアリル−チオ−ジ−プロピオネート、ラウリル−ステアリル−チオ−ジ−プロピオネート、ジ−トリデシル−チオ−ジ−プロピオネート、ジ−オクタデシル−ジスルフィド、ジ−ｔｅｒｔ−ドデシル−ジスルフィド、ペンタエリスリトールオクチルチオジプロピオネート、およびペンタエリスリトール−テトラキス−（３−ラウリルチオプロピオネート）、またはこれらの混合物からなる群から選択される組成物がある。
【００２４】
特別興味深い組成物は、成分（ｄ）が、ジ−オクタデシル３，３’−チオジプロピオネート、またはジ−ドデシル３，３’−チオジプロピオネート、あるいはこれらの混合物である組成物である。
【００２５】
成分（ｂ）、（ｃ）、および（ｄ）の混合物は、酸化、熱、または光により誘発される劣化に対して脂肪族ポリエステルを安定化させるのに適している。
【００２６】
本発明の脂肪族ポリエステルは、市販されており、または当業者に周知の方法によって、例えば、脂肪族ヒドロキシカルボン酸の重縮合反応、開環重合、または脂肪族二塩基酸および／または脂肪族二塩基酸のエステル結合形成性化合物と脂肪族ジオールとの重縮合によって得ることもできる。
【００２７】
このような脂肪族ヒドロキシカルボン酸の重縮合反応によって得られる脂肪族ポリエステル樹脂の例には、ポリ乳酸、ポリグリコール酸、ポリ−（３−ヒドロキシ酪酸）、ポリ−（４−ヒドロキシ酪酸）、およびポリ−（４−ヒドロキシ吉草酸）がある。
【００２８】
開環重合によって得られる脂肪族ポリエステル樹脂の例には、ポリ乳酸、ポリプロピオラクトン、ポリブチロラクトン、ポリピバロラクトン、ポリバレロラクトン、およびポリカプロラクトンがある。
【００２９】
このような脂肪族二塩基酸および／または脂肪族二塩基酸のエステル結合形成性化合物と脂肪族ジオールとの重縮合反応によって得ることができる脂肪族ポリエステル樹脂の例には、ポリエチレンサクシネート、ポリブチレンサクシネート、ポリヘキサメチレンサクシネート、ポリエチレンアジペート、ポリブチレンアジペート、ポリヘキサメチレンアジペート、ポリエチレンオキサレート、ポリブチレンオキサレート、ポリヘキサメチレンオキサレート、ポリエチレンセバケート、およびポリブチレンセバケートがある。
【００３０】
あるいは、ポリ乳酸樹脂は、乳酸の環状二量体であるラクチド、グリコール酸の環状二量体であるグリコリド、カプロラクトンなどの構造を有する出発物質を選択し、その出発物質を開環重合することで得られる。ラクチドは、Ｌ−乳酸の環状二量体であるＬ−ラクチド、Ｄ−乳酸の環状二量体であるＤ−ラクチド、Ｄ−乳酸とＬ−乳酸との環状二量体であるメソ−ラクチド、およびＤ−ラクチドとＬ−ラクチドとのラセミ混合物であるＤＬ−ラクチドとして存在しうる。本発明において、いずれのラクチドを使用してもよい。ただし、主要な出発物質は、好ましくはＤ−ラクチドまたはＬ−ラクチドである。
【００３１】
このようにして得られるポリ乳酸は、Ｌ−乳酸から誘導されたモノマー単位またはＤ−乳酸から誘導されたモノマー単位のいずれかから形成されていてもよく、あるいは両モノマー単位のコポリマーであってもよい。さらに、ポリ乳酸が、Ｌ−乳酸から誘導されたモノマー単位とＤ−乳酸から誘導されたモノマー単位とのコポリマーである場合、これらのモノマー単位うちの一方の含有量は好ましくは８５ｍｏｌ％〜約１００ｍｏｌ％であり、９０ｍｏｌ％〜約１００ｍｏｌ％がより好ましく、９５ｍｏｌ％〜約１００ｍｏｌ％がさらに好ましく、９８ｍｏｌ％〜約１００ｍｏｌ％がとりわけ好ましい。とりわけ適切なポリ乳酸は、米国特許（ＵＳ−Ａ）第２００６／１４２，５０５号に記載されている。
【００３２】
脂肪族ポリエステルは、残留モノマーを本質的に含まないことが望ましい。したがって、残留モノマー含有量が５０００ｐｐｍ以下の脂肪族ポリエステル樹脂が好ましく、２０００ｐｐｍ以下を含有するものはより好ましく、１０００ｐｐｍ以下を含有するものはさらに好ましく、５００ｐｐｍ以下を含有するものはよりいっそう好ましい。
【００３３】
本発明の脂肪族ポリエステルの平均分子量は、特に制限されない。しかしながら、質量平均分子量が５０，０００〜４００，０００ｇ／ｍｏｌのポリエステル樹脂が好ましく、８０，０００〜４００，０００ｇ／ｍｏｌのものはより好ましく、質量平均分子量が１００，０００〜４００，０００ｇ／ｍｏｌのものはさらに好ましい。ポリマーの質量平均分子量は、通常、ＡＳＴＭ  Ｄ４００１−９３（２００６）による光散乱法によって測定する。
【００３４】
ここで使用する脂肪族ポリエステル樹脂には、材料として１種類のみの脂肪族エステル形成性化合物を用いて得られるホモポリマー、および１種類以上の脂肪族エステル形成性化合物を用いて得られるコポリマー、ならびにこれらのホモポリマーとコポリマーとの混合物が含まれる。配列に関しては、これらのコポリマーは、ランダムコポリマー、交互コポリマー、ブロックコポリマー、またはグラフトコポリマーであってよい。
【００３５】
脂肪族ポリエステルは、好ましくは乳酸系ポリエステル、とりわけポリ乳酸である。「ポリ乳酸（ＰＬＡ）」という用語は、乳酸もしくはラクチドのホモポリマー、好ましくはポリ−Ｌ−乳酸、または乳酸もしくはラクチドと別のモノマーとのコポリマー、およびこれらと別のポリマーとのあらゆるブレンドもしくは複合物を指す。別のモノマー、例えばヒドロキシカルボン酸には、例えばグリコール酸、３−ヒドロキシ−酪酸、４−ヒドロキシ−酪酸、４−ヒドロキシ−吉草酸、５−ヒドロキシ−吉草酸、６−ヒドロキシ−カプロン酸、およびこれらの環状体がある。「乳酸」または「ラクチド」という用語は、Ｌ−乳酸、Ｄ−乳酸、これらの混合物および二量体、すなわちＬ−ラクチド、Ｄ−ラクチド、メソ−ラクチド、およびこれらのあらゆる混合物を含む。
【００３６】
本発明による組成物中には、上記に定義した脂肪族ポリエステル系樹脂とその他の適切なポリマーとのブレンドを例えば質量比１：１００〜１００：１で使用することができる。
【００３７】
前記ポリマーの例は、以下のとおりである。
１．モノオレフィンとジオレフィンとのポリマー、例えばポリプロピレン、ポリイソブチレン、ポリブテ−１−エン、ポリ−４−メチルペンテ−１−エン、ポリビニルシクロヘキサン、ポリイソプレン、またはポリブタジエン、ならびにシクロオレフィン、例えばシクロペンテンまたはノルボルネンのポリマー、ポリエチレン（場合によっては架橋されていてもよい）、例えば高密度ポリエチレン（ＨＤＰＥ）、高密度高分子量ポリエチレン（ＨＤＰＥ−ＨＭＷ）、高密度超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）、および（ＵＬＤＰＥ）。
【００３８】
ポリオレフィン、すなわち前節で説明したモノオレフィンのポリマー、好ましくはポリエチレンおよびポリプロピレンは、さまざまな方法によって、特に以下の方法によって製造することができる。
【００３９】
ａ）ラジカル重合（通常は高圧および高温下）。
ｂ）通常は周期表のＩＶｂ族、Ｖｂ族、ＶＩｂ族、またはＶＩＩＩ族のうち１種以上の金属を含有する触媒を用いた触媒重合。これらの金属は、通常は１つ以上の配位子、典型的には酸化物、ハロゲン化物、アルコラート、エステル、エーテル、アミン、アルキル、アルケニル、および／またはアリールを有し、これらはπ配位またはσ配位であってよい。これらの金属錯体は、遊離形態であっても、または担体上に、典型的には活性化塩化マグネシウム、塩化チタン（ＩＩＩ）、アルミナ、または酸化シリコン上に固定されていてもよい。これらの触媒は、重合媒体に可溶性であっても、不溶性であってもよい。触媒は単独で重合に使用しても、あるいはさらなる活性剤を使用してもよい。これらの活性剤は、典型的には、金属アルキル、金属ハライド、金属アルキルハライド、金属アルキルオキシド、または金属アルキルオキサンであり、前記金属は、周期表のＩａ族、ＩＩａ族、および／またはＩＩＩａ族の元素である。これらの活性剤は、好都合には、さらなるエステル基、エーテル基、アミン基、またはシリルエーテル基で改質されていてもよい。これらの触媒系は、通常はフィリップス触媒、スタンダードオイルインディアナ触媒、チグラー（−ナッタ）触媒、ＴＮＺ触媒（ＤｕＰｏｎｔ社）、メタロセン触媒、またはシングルサイト触媒（ＳＳＣ）と称される。
【００４０】
２．１）に記載したポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）、および異なる種類のポリエチレンの混合物（例えばＬＤＰＥ／ＨＤＰＥ）。
【００４１】
３．モノオレフィンとジオレフィンとの互いと、または別のビニルモノマーとのコポリマー、例えばエチレン／プロピレンコポリマー、直鎖状低密度ポリエチレン（ＬＬＤＰＥ）およびその混合物と低密度ポリエチレン（ＬＤＰＥ）、プロピレン／ブタ−１−エンコポリマー、プロピレン／イソブチレンコポリマー、エチレン／ブタ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えばエチレン／ノルボルネン様ＣＯＣ）、１−オレフィンがｉｎ‐ｓｉｔｕ生成されるエチレン／１−オレフィンコポリマー、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー、またはエチレン／アクリル酸コポリマー、およびこれらの塩（アイオノマー）、ならびにエチレンと、プロピレンと、ジエン、例えばヘキサジエン、ジシクロペンタジエン、またはエチリデンノルボルネンとのターポリマー、およびこのようなコポリマー類の互いと、および上記１）に記載したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ、および交互もしくはランダムのポリアルキレン／一酸化炭素コポリマー、ならびにこれらと別のポリマー、例えばポリアミドとの混合物。
【００４２】
４．炭化水素樹脂（例えばＣ5−Ｃ9）およびその水素化変性物（例えば、粘着付与剤）、ならびにポリアルキレンとデンプンとの混合物。
【００４３】
１．）〜４．）のホモポリマーおよびコポリマーは、シンジオタクチック、アイソタクチック、ヘミアイソタクチック、またはアタクチックを含む任意の立体構造を有してよく、アタクチックポリマーが好適である。また、ステレオブロックポリマーも含まれる。
【００４４】
５．ポリスチレン、ポリ（ｐ−メチルスチレン）、ポリ（α−メチルスチレン）。
【００４５】
６．スチレン、α−メチルスチレン、ビニルトルエンの全ての異性体、特にｐ−ビニルトルエン、エチルスチレンの全ての異性体、プロピルスチレン、ビニルビフェニル、ビニルナフタレンおよびビニルアントラセン、およびこれらの混合物を含むビニル芳香族モノマーから誘導された芳香族のホモポリマーおよびコポリマー。ホモポリマーおよびコポリマーは、シンジオタクチック、アイソタクチック、ヘミアイソタクチック、またはアタクチックを含む任意の立体構造を有してよく、アタクチックポリマーが好適である。また、ステレオブロックポリマーも含まれる。
【００４６】
６ａ．前述のビニル芳香族モノマーと、エチレン、プロピレン、ジエン、ニトリル、酸、マレイン酸無水物、マレイミド、酢酸ビニル、および塩化ビニル、またはこれらのアクリル誘導体、ならびにこれらの混合物から選択されたコモノマーとを含むコポリマー、例えばスチレン／ブタジエン、スチレン／アクリロニトリル、スチレン／エチレン（インターポリマー）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマーと別のポリマー、例えばポリアクリレート、ジエンポリマー、またはエチレン／プロピレン／ジエンターポリマーとの高耐衝撃性の混合物；およびスチレンのブロックコポリマー、例えばスチレン／ブタジエン／スチレン、スチレン／イソプレン／スチレン、スチレン／エチレン／ブチレン／スチレン、またはスチレン／エチレン／プロピレン／スチレン。
【００４７】
６ｂ．６．）に記載したポリマーの水素化によって誘導された水素化芳香族ポリマーであり、特にアタクチックポリスチレンを水素化することによって製造されたポリシクロヘキシルエチレン（ＰＣＨＥ）を含み、これはしばしばポリビニルシクロヘキサン（ＰＶＣＨ）と称される。
【００４８】
６ｃ．６ａ．）に記載したポリマーの水素化によって誘導された水素化芳香族ポリマー。
【００４９】
ホモポリマーおよびコポリマーは、シンジオタクチック、アイソタクチック、ヘミアイソタクチック、またはアタクチックを含む任意の立体構造を有してよく、アタクチックポリマーが好適である。また、ステレオブロックポリマーも含まれる。
【００５０】
７．ビニル芳香族モノマー、例えばスチレンまたはα−メチルスチレンのグラフトコポリマー、例えばポリブタジエンにスチレン、ポリブタジエン−スチレンコポリマーまたはポリブタジエン−アクリロニトリルコポリマーにスチレン、ポリブタジエンにスチレンおよびアクリロニトリル（またはメタクリロニトリル）、ポリブタジエンにスチレン、アクリロニトリル、およびメチルメタクリレート、ポリブタジエンにスチレンおよびマレイン酸無水物、ポリブタジエにスチレン、アクリロニトリル、およびマレイン酸無水物またはマレイミド、ポリブタジエンにスチレンおよびマレイミド、ポリブタジエンにスチレンおよびアルキルアクリレートもしくはアルキルメタクリレート、エチレン／プロピレン／ジエンターポリマーにスチレンおよびアクリロニトリル、ポリアルキルアクリレートもしくはポリアルキルメタクリレートにスチレンおよびアクリロニトリル、アクリレート／ブタジエンコポリマーにスチレンおよびアクリロニトリル、ならびにそれらと６）に挙げたコポリマーとの混合物、例えばＡＢＳ、ＭＢＳ、ＡＳＡ、またはＡＥＳポリマーとして既知のコポリマー混合物。
【００５１】
８．ハロゲン含有ポリマー、例えばポリクロロプレン、塩素化ゴム、イソブチレン−イソプレンの塩素化および臭素化コポリマー（ハロブチルゴム）、塩素化もしくはスルホ塩素化ポリエチレン、エチレンと塩素化エチレンとのコポリマー、エピクロロヒドリンのホモポリマーおよびコポリマー、特にハロゲン含有ビニル化合物のポリマー、例えばポリ塩化ビニル、ポリ塩化ビニリデン、ポリフッ化ビニル、ボリフッ化ビニリデン、ならびにこれらのコポリマー、例えば塩化ビニル／塩化ビニリデン、塩化ビニル／酢酸ビニル、または塩化ビニリデン／酢酸ビニルコポリマー。
【００５２】
９．α，β−不飽和酸およびその誘導体から誘導されたポリマー、例えばポリアクリレートおよびポリメタクリレート；ブチルアクリレートで耐衝撃性改質したポリメチルメタクリレート、ポリアクリルアミド、およびポリアクリロニトリル。
【００５３】
１０．９）に記載したモノマーの互いと、または別の不飽和モノマーとのコポリマー、例えばアクリロニトリル／ブタジエンコポリマー、アクリロニトリル／アルキルアクリレートコポリマー、アクリロニトリル／アルコキシアルキルアクリレートもしくはアクリロニトリル／ハロゲン化ビニルコポリマー、またはアクリロニトリル／アルキルメタクリレート／ブタジエンターポリマー。
【００５４】
１１．不飽和アルコールおよびアミンから誘導されたポリマー、またはそれらのアシル誘導体もしくはアセタール、例えばポリビニルアルコール、ポリ酢酸ビニル、ポリビニルステアレート、ポリビニルベンゾエート、ポリビニルマレエート、ポリビニルブチラール、ポリアリルフタレート、またはポリアリルメラミン；ならびにそれらと上記１）に記載したオレフィンとのコポリマー。
【００５５】
１２．環状エーテルのホモポリマーおよびコポリマー、例えばポリアルキレングリコール、ポリエチレンオキシド、ポリプロピレンオキシド、またはそれらとビスグリシジルエーテルとのコポリマー。
【００５６】
１３．ポリアセタール、例えばポリオキシメチレン、およびコモノマーとしてエチレンオキシドを含有するポリオキシメチレン；熱可塑性ポリウレタン、アクリレート、またはＭＢＳで改質されたポリアセタール。
【００５７】
１４．ポリフェニレンオキシドおよびスルフィド、ならびにポリフェニレンオキシドとスチレンポリマーまたはポリアミドとの混合物。
【００５８】
１５．一方はヒドロキシル末端ポリエーテル、ポリエステル、またはポリブタジエン、他方は脂肪族もしくは芳香族ポリイソシアネートから誘導されたポリウレタン、ならびにそれらの前駆体。
【００５９】
１６．ジアミンとジカルボン酸から、および／またはアミノカルボン酸または相当するラクタムから誘導されたポリアミドおよびコポリアミド、例えばポリアミド４、ポリアミド６、ポリアミド６／６、６／１０、６／９、６／１２、４／６、１２／１２、ポリアミド１１、ポリアミド１２、ｍ−キシレンジアミンとアジピン酸とから出発した芳香族ポリアミド、ヘキサメチレンジアミンとイソフタル酸または／およびテレフタル酸から、場合によっては改質剤としてエラストマーを用いて製造されたポリアミド、例えばポリ−２，４，４，−トリメチルヘキサメチレンテレフタルアミドまたはポリ−ｍ−フェニレンイソフタルアミド；ならびに前述のポリアミドと、ポリオレフィン、オレフィンコポリマー、アイオノマー、または化学的に結合もしくはグラフトされたエラストマーとのブロックコポリマー；またはポリエーテル、例えばポリエチレングリコール、ポリプロピレングリコール、またはポリテトラメチレングリコールとのブロックコポリマー；さらにＥＰＤＭまたはＡＢＳで改質されたポリアミドまたはコポリアミド；ならびに加工中に縮合されたポリアミド（ＲＩＭポリアミド系）。
【００６０】
１７．ポリ尿素、ポリイミド、ポリアミド−イミド、ポリエーテルイミド、ポリエステルイミド、ポリヒダントイン、およびポリベンゾイミダゾール。
【００６１】
１８．ジカルボン酸とジオールから、および／またはヒドロキシカルボン酸または相当するラクトンもしくはラクチドから誘導されたポリエステル、例えばポリエチレンテレフタレート、ポリブチレンテレフタレート、ポリ−１，４−ジメチロールシクロヘキサンテレフタレート、ポリアルキレンナフタレート、およびポリヒドロキシベンゾエート、ならびにヒドロキシル末端ポリエーテルから誘導されたコポリエーテルエステル、さらにポリカーボネートまたはＭＢＳで改質されたポリエステル。コポリエステルは、例えばポリブチレンサクシネート／テレフタレート、ポリブチレンアジペート／テレフタレート、ポリテトラメチレンアジペート／テレフタレート、ポリブチレンサクシネート／アジペート、ポリブチレンサクシネート／カーボネート、ポリ−３−ヒドロキシブチレート／オクタノエートコポリマー、ポリ−３−ヒドロキシブチレート／ヘキサノエート／デカノエートターポリマーを含んでよいが、これらに限定されない。さらに、脂肪族ポリエステルは、例えばポリ（ヒドロキシアルカノエート）の群、具体的には、ポリ（プロピオラクトン）、ポリ（ブチロラクトン）、ポリ（ピバロラクトン）、ポリ（バレロラクトン）、およびポリ（カプロラクトン）、ポリエチレンサクシネート、ポリプロピレンサクシネート、ポリブチレンサクシネート、ポリヘキサメチレンサクシネート、ポリエチレンアジペート、ポリプロピレンアジペート、ポリブチレンアジペート、ポリヘキサメチレンアジペート、ポリエチレンオキサレート、ポリプロピレンオキサレート、ポリブチレンオキサレート、ポリヘキサメチレンオキサレート、ポリエチレンセバケート、ポリプロピレンセバケート、およびポリブチレンセバケート、ならびにポリカーボネートまたはＭＢＳで改質された相当するポリエステルを含んでよいが、これらに限定されない。
【００６２】
１９．ポリカーボネートおよびポリエステルカーボネート。
【００６３】
２０．ポリケトン。
【００６４】
２１．ポリスルホン、ポリエーテルスルホン、およびポリエーテルケトン。
【００６５】
２２．一方はアルデヒド、他方はフェノール、尿素、およびメラミンから誘導された架橋ポリマー、例えばフェノール／ホルムアルデヒド樹脂、尿素／ホルムアルデヒド樹脂、およびメラミン／ホルムアルデヒド樹脂。
【００６６】
２３．乾性もしくは非乾性アルキド樹脂。
【００６７】
２４．飽和および不飽和ジカルボン酸と多価アルコールとのコポリエステル、および架橋剤としてのビニル化合物から誘導された不飽和ポリエステル樹脂、ならびに低燃焼性のそれらのハロゲン含有変性体。
【００６８】
２５．置換されたアクリレートから誘導された架橋可能なアクリル樹脂、例えばエポキシアクリレート、ウレタンアクリレート、またはポリエステルアクリレート。
【００６９】
２６．メラミン樹脂、尿素樹脂、イソシアネート、イソシアヌレート、ポリイソシアネート、またはエポキシ樹脂で架橋されたアルキド樹脂、ポリエステル樹脂、およびアクリレート樹脂。
【００７０】
２７．脂肪族、脂環式、複素環式、または芳香族のグリシジル化合物から誘導された架橋エポキシ樹脂、例えばビスフェノールＡおよびビスフェノールＦのジグリシジルエーテルの生成物であって、場合によっては促進剤を用いて、無水物またはアミンなどの常用の硬化剤で架橋したもの。
【００７１】
２８．天然ポリマー、例えばセルロース、ゴム、ゼラチン、および化学的に改質したそれらの同族誘導体、例えばセルロースアセテート、セルロースプロピオネート、およびセルロースブチレート、またはセルロースエーテル、例えばメチルセルロース；ならびにロジンおよびその誘導体。
【００７２】
２９．前記ポリマーのブレンド（ポリブレンド）、例えばＰＰ／ＥＰＤＭ、ポリアミド／ＥＰＤＭもしくはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ  ６．６およびコポリマー、ＰＡ／ＨＤＰＥ、ＰＡ／ＰＰ、ＰＡ／ＰＰＯ、ＰＢＴ／ＰＣ／ＡＢＳ、またはＰＢＴ／ＰＥＴ／ＰＣ。
【００７３】
３０．純粋なモノマー化合物またはそのような化合物の混合物である天然および合成の有機材料、例えば鉱物油、動物性および植物性脂肪、油およびワックス、または合成エステル（例えばフタレート、アジペート、ホスフェート、またはトリメリテート）をベースとする油、脂肪、およびワックス、ならびに合成エステルと鉱物油とのあらゆる質量比での混合物であって、典型的に紡糸組成物として使用されるもの、さらにそのような材料の水性エマルジョン。
【００７４】
３１．天然もしくは合成ゴム、例えば天然ラテックス、またはカルボキシル化スチレン／ブタジエンコポリマーのラテックスの水性エマルジョン。
【００７５】
成分（ｂ）は、好ましくは、前記材料［成分（ａ）］の質量に対して０．０１〜０．８０％、好ましくは０．０５〜０．３０％の濃度で、安定化すべき脂肪族ポリエステルに添加される。
【００７６】
成分（ｃ）は、好ましくは、前記材料［成分（ａ）］の質量に対して０．０１〜０．６０％、好ましくは０．０５〜０．２０％の濃度で、安定化すべき脂肪族ポリエステルに添加される。
【００７７】
成分（ｄ）は、好ましくは、前記材料［成分（ａ）］の質量に対して０．０１〜０．４０％、好ましくは０．１０〜０．２０％の濃度で、安定化すべき脂肪族ポリエステルに添加される。
【００７８】
この新規の組成物は、成分（ａ）、（ｃ）、（ｃ）、および（ｄ）に加え、典型的には以下に挙げるさらなる共安定剤（添加剤）を含んでもよい。
【００７９】
１．アミン系酸化防止剤、例えばＮ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノアルキル化およびジアルキル化ｔｅｒｔ−ブチル／ｔｅｒｔ−オクチルジフェニル−アミンの混合物、モノアルキル化およびジアルキル化ノニルジフェニルアミンの混合物、モノアルキル化およびジアルキル化ドデシルジフェニルアミンの混合物、モノアルキル化およびジアルキル化イソプロピル／イソヘキシルジフェニルアミンの混合物、モノアルキル化およびジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化およびジアルキル化ｔｅｒｔ−ブチル／ｔｅｒｔ−オクチルフェノチアジンの混合物、モノアルキル化およびジアルキル化ｔｅｒｔ−オクチルフェノチアジンの混合物、Ｎ−アリルフェノチアジン、Ｎ，Ｎ，Ｎ’，Ｎ’−テトラフェニル−１，４−ジアミノブタ−２−エン、Ｎ，Ｎ−ビス（２，２，６，６−テトラメチルピペリジ−４−イル−ヘキサメチレンジアミン、ビス（２，２，６，６−テトラメチルピペリジ−４−イル）セバケート、２，２，６，６−テトラメチルピペリジン−４−オン、２，２，６，６−テトラメチルピペリジン−４−オール。
【００８０】
２．ＵＶ吸収剤および光安定剤
２．１．２−（２’−ヒドロキシフェニル）ベンゾトリアゾール、例えば２−（２’−ヒドロキシ−５’−メチルフェニル）ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロベンゾトリアゾール、２−（３’−ｔｅｒｔ−ブチル−５’−［２−（２−エチルヘキシルオキシ）カルボニルエチル］−２’−ヒドロキシフェニル）−５−クロロベンゾトリアゾール、２−（３’−ｔｅｒｔ−ブチル−２’−ヒドロキシ−５’−（２−メトキシカルボニルエチル）フェニル）−５−クロロベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニル−エチル）フェニル）ベンゾトリアゾール、２−（３’−ｔｅｒｔ−ブチル−５’−［２−（２−エチルヘキシルオキシ）カルボニルエチル］−２’−ヒドロキシ−フェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールとポリエチレングリコール３００とのエステル交換生成物；
【００８１】
【化１５】
2011526317.tif 000016
（式中、Ｒ＝３’−ｔｅｒｔ−ブチル−４’−ヒドロキシ−５’−２Ｈ−ベンゾトリアゾール−２−イルフェニルである）、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’−（１，１，３，３−テトラメチルブチル）−５’−（α，α−ジメチルベンジル）フェニル］ベンゾトリアゾール。
【００８２】
２．２．２−ヒドロキシベンゾフェノン、例えば４−ヒドロキシ、４−メトキシ、４−オクチルオキシ、４−デシルオキシ、４−ドデシルオキシ、４−ベンジルオキシ、４，２’，４’−トリヒドロキシ、および２’−ヒドロキシ−４，４’−ジメトキシ誘導体。
【００８３】
２．３．置換および非置換の安息香酸のエステル、例えば４−ｔｅｒｔ−ブチルフェニルサリチレート、フェニルサリチレート、オクチルフェニルサリチレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエート。
【００８４】
２．４．アクリレート、例えばエチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート、およびＮ−（β−カルボメトキシ−β−シアノビニル）−２−メチルインドリン。
【００８５】
２．５．ニッケル化合物、例えば２，２’−チオビス［４−（１，１，３，３−テトラメチルブチル）フェノール］のニッケル錯体、例えば１：１または１：２錯体であって、場合によってはさらなる配位子、例えばｎ−ブチルアミン、トリエタノールアミン、またはＮ−シクロヘキシルジエタノールアミンを伴うもの、ニッケルジブチルジチオカルバメート、モノアルキルエステルのニッケル塩、例えば４−ヒドロキシ−３，５−ジ−ｔｅｒｔ−ブチルベンジルホスホン酸のメチルもしくはエチルエステル、ケトオキシムのニッケル錯体、例えば２−ヒドロキシ−４−メチルフェニルウンデシルケトオキシムのニッケル錯体、１−フェニル−４−ラウロイル−５−ヒドロキシピラゾールのニッケル錯体であって、場合によってはさらなる配位子を伴うもの。
【００８６】
２．６．立体障害アミン、例えばビス（２，２，６，６−テトラメチル−４−ピペリジル）セバケート、ビス（２，２，６，６−テトラメチル−４−ピペリジル）サクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖状もしくは環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）サクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状もしくは環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−および４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミノ）エタンと２，４，６−トリクロロ−１，３，５−トリアジンならびに４−ブチルアミノ−２，２，６，６−テトラメチルピペリジンとの縮合物（ＣＡＳ登録番号［１３６５０４−９６−６］）；１，６−ヘキサンジアミンと２，４，６−トリクロロ−１，３，５−トリアジンならびにＮ，Ｎ−ジブチルアミンと４−ブチルアミノ−２，２，６，６−テトラメチルピペリジンとの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジンまたは１，２，２，６，６−ペンタメチル−４−アミノピペリジンとの反応生成物。
【００８７】
２．７．オキサミド、例えば４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリドおよびその２−エトキシ−２’−エチル−５，４’−ジ−ｔｅｒｔ−ブトキサニリドとの混合物、ｏ−およびｐ−メトキシ−二置換オキサニリドの混合物、ならびにｏ−およびｐ−エトキシ−二置換オキサニリドの混合物。
【００８８】
２．８．２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチル−フェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス−（２，４−ジメチルフェニル）−１，３，５−トリアジン。
【００８９】
３．金属不活性剤、例えばＮ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００９０】
４．ヒドロキシルアミン、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンから誘導されたＮ，Ｎ−ジアルキルヒドロキシルアミン。
【００９１】
５．ニトロン、例えばＮ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル（ｏｃａｄｅｃｙｌ）−α−ペンタデシルニトロン、Ｎ−ヘプタデシル−α−ヘプタデシルニトロン、Ｎ−オクタデシル−α−ヘキサデシルニトロン、水素化獣脂アミンから誘導されたＮ，Ｎ−ジアルキルヒドロキシルアミンから誘導されたニトロン。
【００９２】
６．過酸化物捕捉剤、例えばβ−チオジプロピオン酸のエステル、例えばラウリル、ステアリル、ミリスチル、もしくはトリデシルエステル、メルカプトベンズイミダゾール、または２−メルカプトベンズイミダゾールの亜鉛塩、亜鉛ジブチルジチオカルバメート、ジオクタデシルジスルフィド、ペンタエリスリトールテトラキス（β−ドデシルメルカプト）プロピオネート。
【００９３】
７．塩基性共安定剤、例えばメラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばカルシウムステアレート、亜鉛ステアレート、マグネシウムベヘネート、マグネシウムステアレート、ナトリウムリシノレート、およびカリウムパルミテート、アンチモンピロカテコレート、または亜鉛ピロカテコレート。
【００９４】
８．核剤、例えば無機物質、例えばタルカム、金属酸化物、例えば二酸化チタンまたは酸化マグネシウム、リン酸塩、好ましくはジオキサホスホシン部分を含有する有機リン酸塩、最も好ましくはリチウム塩、ナトリウム塩、および［Ａｌ（ＯＨ）］2+塩の形態のもの、炭酸塩、または硫酸塩であって、好ましくはアルカリ金属、アルカリ土類金属のもの；一塩基性アルミニウム［Ａｌ（ＯＨ）］2+；有機化合物、例えばモノカルボン酸もしくはポリカルボン酸、およびそれらの誘導体、例えば４−ｔｅｒｔ−ブチル安息香酸、２，６−ナフタレン−ジカルボン酸、ピメリン酸、スベリン酸（ｓｕｂａｒｉｃ  ａｃｉｄ）、コハク酸、アジピン酸、ジフェニル酢酸、トリメシン酸、安息香酸、およびそれらのあらゆるアルカリ金属塩もしくはアルカリ土類金属塩、またはそれらのあらゆるアミド、例えばコハク酸ナトリウム、安息香酸ナトリウム、またはポリマー化合物、例えばイオン性コポリマー（アイオノマー）、さらにポリオールのビスアセタール、例えば１，３：２，４−ビス（３’，４’−ジメチルベンジリデン）ソルビトール、１，３：２，４−ジ（パラメチルジベンジリデン）ソルビトール、１，３：２，４−ジ（ベンジリデン）ソルビトール、およびＩｒｇａｃｌｅａｒ  ＸＴ３８６（ＲＴＭ、Ｃｉｂａ  Ｉｎｃ．）。
【００９５】
９．充填剤および強化剤、例えば炭酸カルシウム、ケイ酸塩、ガラス繊維、ガラス球、アスベスト、タルク、カオリン、雲母、硫酸バリウム、金属酸化物および水酸化物、カーボンブラック、グラファイト、木粉およびその他の天然物の粉末または繊維、合成繊維；いわゆるナノ材料、例えばモンモリロナイト、ベントナイトなどのような極めて微細に分散したまたは剥離した層構造はとりわけ有用であり、さらに天然または合成のナノチューブ充填剤、例えばハロイサイト、ゼオライト、または炭素ベースのナノチューブ、あるいはグラフェンまたは窒化ホウ素タイプの層材料。
【００９６】
１０．その他の添加剤、例えば可塑剤、潤滑剤、乳化剤、顔料、レオロジー添加剤、触媒、流動性改質剤、光学的光沢剤、防炎剤、帯電防止剤、および発泡剤。
【００９７】
１１．ベンゾフラノンおよびインドリノン、例えば米国特許第４，３２５，８６３号、米国特許第４，３３８，２４４号、米国特許第５，１７５，３１２号、米国特許第５，２１６，０５２号、米国特許第５，２５２，６４３号、ドイツ特許公開公報第４３１６６１１号、ドイツ特許公開公報第４３１６６２２号、ドイツ特許公開公報第４３１６８７６号、欧州特許公開公報第０５８９８３９号、欧州特許公開公報第０５９１１０２号、欧州特許公開公報第１２９１３８４号に記載されているもの、または３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシエトキシ］フェニル）−ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチルベンゾフラン−２−オン。
【００９８】
共安定剤は、例えば、安定化すべき脂肪族ポリエステルの全質量に対して０．０１〜１０％の濃度で添加する。
【００９９】
成分（ａ）、（ｃ）、（ｃ）、および（ｄ）の混合物は、とりわけＵＶ吸収剤、光安定剤、および／または加工安定剤と共に使用することができる。
【０１００】
充填剤および強化剤（一覧の第９項目）、例えばタルク、炭酸カルシウム、雲母、またはカオリンは、例えば、安定化すべき脂肪族ポリエステルに対して０．０１〜４０％の濃度で、ポリオレフィンに添加する。
【０１０１】
さらなる好適な組成物は、成分（ａ）、（ｂ）、（ｃ）、および（ｄ）に加えて、さらなる添加剤、特に高級脂肪酸のアルカリ土類金属塩、例えばカルシウムステアレート、カルシウムラクテート、および／またはカルシウムステアロイル−２−ラクチレートを含む。
【０１０２】
成分（ｂ）、（ｃ）、および（ｄ）とその他の任意の添加剤との混合物は、既知の方法によって、例えば成形品への成形の前または最中に、あるいは脂肪族ポリエステルを成分（ｂ）、（ｃ）、および（ｄ）の溶液または分散液でコーティングし、続いて溶媒を蒸発させることによって、脂肪族ポリエステル中に組み込まれる。また、成分（ｂ）、（ｃ）、および（ｄ）とその他の任意の添加剤との混合物は、典型的にはこれらの化合物を例えば１．５〜２５質量％の濃度で含有するマスターバッチの形態で、安定化すべき脂肪族ポリエステルに添加してもよい。
【０１０３】
また、成分（ｂ）、（ｃ）、および（ｄ）とその他の任意の添加剤との混合物は、重合前または重合中もしくは架橋前に添加してもよい。
【０１０４】
成分（ｂ）、（ｃ）、および（ｄ）とその他の任意の添加剤との混合物は、純粋な形態で、またはワックス、油、またはポリマーに封入された形態で、安定化すべき材料に組み込んでもよい。
【０１０５】
また、成分（ｂ）、（ｃ）、および（ｄ）とその他の任意の添加剤との混合物は、安定化すべき脂肪族ポリエステルに噴霧してもよい。これらを使用して、その他の添加剤（例えば前述の従来の添加剤）またはそれらの溶融物を希釈することができ、それによってこれらの添加剤と一緒に安定化すべきポリマーに噴霧することもできる。重合触媒の失活中の噴霧による塗布は特に有利であり、この場合、好都合には、失活に使用する蒸気を用いて噴霧を行なう。
【０１０６】
このようにして安定化させた脂肪族ポリエステルは、さまざまな形態で、例えばフィルム、繊維、テープ、成形組成物、異形材として、またはコーティング材料、特に粉体コーティング剤、接着剤、もしくはパテのためのバインダーとして使用することができる。
【０１０７】
また、本発明の好適な一実施形態は、酸化、熱、または光により誘発される劣化に対して、脂肪族ポリエステルを安定化させるための方法であって、少なくとも成分（ｂ）、（ｃ）、および（ｄ）とその他の任意の添加剤との混合物を脂肪族ポリエステルに組み込む、あるいは塗布するステップを含む方法である。
【０１０８】
また、本発明の好適な一実施形態は、脂肪族ポリエステルのための酸化、熱、または光により誘発される劣化に対する安定剤としての、成分（ｂ）、（ｃ）、および（ｄ）とその他の任意の添加剤との混合物の使用である。
【０１０９】
本方法および使用のための好適な成分（ｂ）、（ｃ）、および（ｄ）とその他の任意の添加剤との混合物は、脂肪族ポリエステルを含む組成物について記載したものと同様である。
【０１１０】
本発明による組成物は、有利には、種々の形状の物品を製造するために使用することができる。下記に例を示す。
【０１１１】
Ｉ−１）浮上装置、海洋用途、ポンツーン、ブイ、デッキのプラスチック木材、桟橋、ボート、カヤック、オール、および海岸の補強材。
Ｉ−２）自動車用途、具体的には、バンパー、ダッシュボード、バッテリー、リアおよびフロントの内張り、ボンネット下の成形部品、ボンネットの棚、トランクの内張り、室内の内張り、エアバッグカバー、付属品（ライト）のための電子機器用成形品、ダッシュボードのガラス窓、ヘッドランプのガラス、計器パネル、室外の内張り、室内装飾品、自動車ライト、ヘッドライト、パーキングライト、リアライト、ストップライト、内装品および外装品；ドアパネル；ガスタンク；フロントガラス；リアウィンドウ；シート裏張り、室外パネル、ワイヤー絶縁物、封止用異形押出物、クラッディング、柱カバー、シャシ部分、排気システム、燃料フィルタ／給油口、燃料ポンプ、燃料タンク、車体成形品、コンバーチブル屋根、室外のミラー、室外装飾、締結具／固定具、フロント部分のモジュール、ガラス、ヒンジ、ロックシステム、手荷物用ラック／ルーフラック、プレス部品／打抜き部品、封止装置、側部衝撃保護材、防音材／絶縁材、およびサンルーフ。
Ｉ−３）道路交通機器、具体的には、交通標識、道路標識、自動車の備品、警告用三角標識、医療ケース、ヘルメット、タイヤ。
Ｉ−４）備品を含む、飛行機、鉄道、自動車（車、オートバイ、トラック）の装置。
Ｉ−５）宇宙用途の装置、具体的には、ロケットおよび衛星、例えば再突入シールド。
Ｉ−６）建築および設計のための装置、鉱業用途、音響防音システム、安全地帯、およびシェルター。
【０１１２】
ＩＩ−１）機器、ケースおよびカバー全般、および電気／電子機器（パーソナルコンピューター、電話、携帯電話、プリンター、テレビ、オーディオおよびビデオ機器）、植木鉢、衛星放送受信アンテナ、およびパネル機器。
ＩＩ−２）別の材料、例えば鋼または布の被覆物。
ＩＩ−３）電子産業用機器、具体的には、プラグ、特にコンピュータープラグの絶縁体、電気および電子部品用のケース、プリント基板、および電子データ保存用材料、例えばチップ、チェックカード、またはクレジットカード。
ＩＩ−４）電化製品、具体的には、洗濯機、乾燥機、オーブン（電子レンジ）、食器洗い機、ミキサー、およびアイロン。
ＩＩ−５）ライト用カバー（例えば、街灯、ランプシェード）。
ＩＩ−６）ワイヤーおよびケーブルにおける用途（半導体、絶縁体、およびケーブル被覆）。
ＩＩ−７）冷却器、冷蔵庫、加熱装置、空調機、電子部品の封入、半導体、コーヒーメーカー、および電気掃除機のための箔。
【０１１３】
ＩＩＩ−１）工業用品、例えば、はめ歯歯車（ギア）、スライド取付具、スペーサ、ねじ、ボルト、取っ手、およびノブ。
ＩＩＩ−２）回転翼の羽根、換気扇および風車の羽根、太陽光装置、スイミングプール、スイミングプール用カバー、プールのライナー、池のライナー、物置、衣装ダンス、隔壁、小割壁、折れ戸、屋根、シャッター（例えば、ローラーシャッター）、建具、パイプ間の接合具、スリーブ、およびコンベヤーベルト。
ＩＩＩ−３）衛生用品、具体的には、シャワー室、便座、カバー、洗面台。
ＩＩＩ−４）衛生用品、具体的には、オムツ（乳幼児、成人の失禁用）、女性の生理用品、シャワーカーテン、ブラシ、マット、浴槽、移動式のトイレ、歯ブラシ、およびおまる。
ＩＩＩ−５）水、廃水、および化学薬品のための管（相互に接続された、または接続されていない管）、ワイヤーおよびケーブル保護のための管、ガス管、油送管、および下水管、雨樋、竪樋、および排水システム。
ＩＩＩ−６）あらゆる形状の異形材（窓ガラス）および羽目板。
ＩＩＩ−７）ガラス代用品、具体的には、押出または共押出プレート、建物（モノリシック、二層または多層）、航空機、学校の窓ガラス、押出シート、建築物の窓ガラス、電車、乗物、衛生用品、および温室のための窓フィルム。
ＩＩＩ−８）プレート（壁、まな板）、押出コーティング（印画紙、テトラパック、および管被覆）、サイロ、木材代用品、プラスチック木材、木質複合材、壁、表面材、家具、装飾箔、床仕上げ材（室内および室外用途）、床張り材、敷板、およびタイル。
ＩＩＩ−９）吸気マニホルドおよび排気管。
ＩＩＩ−１０）セメント、コンクリート、複合物のための用途、およびカバー、羽目板およびクラッディング、手すり、手すり子、キッチンカウンター、屋根、屋根板、タイル、および防水シート。
【０１１４】
ＩＶ−１）プレート（壁、まな板）、トレー、人工芝、アストロターフ、競技場（運動競技）の人工屋根、競技場（運動競技）の人工床、およびテープ。
ＩＶ−２）連続およびステープルの織物、繊維（カーペット／衛生用品／ジオテキスタイル／モノフィラメント；フィルタ；拭布／カーテン（シェード）／医療用途）、バルク繊維（ガウン／防護衣などの用途）、ネット、ロープ、ケーブル、紐、コード、糸、安全シートベルト、衣類、下着、手袋；ブーツ；ゴムブーツ、肌着、衣服、水着、運動着、傘（パラソル、日傘）、パラシュート、パラグライダー、帆、"バルーンシルク（ｂａｌｌｏｏｎ−ｓｉｌｋ）"、キャンプ用品、テント、ゴム製ベッド、日光浴用ベッド、バルク袋、およびバック。不織布、例えば医療用の布および関連衣類、工業労働用衣類、屋外用布地、家庭内の家具用布地、および建築用布。
ＩＶ−３）屋根、トンネル、ごみ捨て場、池、ごみ捨て場、壁屋根膜、ジオメンブレン、スイミングプール、カーテン（シェード）／日除け、天幕、天蓋、壁紙、食品包装材およびラップ材（柔軟および硬質）、医薬用包装材（柔軟および硬質）、エアーバッグ／安全ベルト、肘掛けおよびヘッドレスト、カーペット、センターコンソール、ダッシュボード、コックピット、ドア、オーバーヘッドコンソールモジュール、ドア装飾、天井、室内灯、室内鏡、小荷物棚、荷台の荷物カバー、シート、ステアリングコラム、ハンドル、布地、およびトランク装飾のための膜、絶縁体、カバー、およびシール。
【０１１５】
Ｖ）フィルム（包装、ごみ捨て場、積層、農業および園芸、温室、マルチ、トンネル、サイレージ）、ベール梱包、スイミングプール、ごみ袋、壁紙、延伸フィルム、ラフィア、脱塩フィルム、バッテリー、およびコネクター。
【０１１６】
ＶＩ−１）食品包装材およびラップ材（柔軟および硬質）、ボトル。
ＶＩ−２）収納システム、例えば箱（クレート）、旅行かばん、収納箱、家庭用の箱、パレット、棚、トラック、ねじ箱、パック、および缶。
ＶＩ−３）カートリッジ、シリンジ、医療用途、あらゆる輸送機関用のコンテナ、くずかごおよびくず箱、ごみ袋、蓋付き容器、ごみ箱、ごみ箱用ライナー、車輪付きごみ箱、コンテナ全般、水／使用済水／化学薬品／ガス／オイル／ガソリン／軽油のためのタンク；タンクのライナー、箱、クレート、バッテリーケース、桶、医療器具、例えばピストン、眼病用途、診察機器、および薬剤ブリスター包装。
【０１１７】
ＶＩＩ−１）押出コーティング（印画紙、テトラパック、および管被覆）、各種家庭用品（例えば、電化製品、魔法壜／衣料ハンガー）、締結システム、例えばプラグ、ワイヤー、およびケーブル固定金具、ジッパー、ファスナー、鍵、およびスナップ式留め具。
ＶＩＩ−２）余暇のための補助機器および用品、例えば、スポーツおよびフィットネス機器、体操マット、スキー靴、インラインスケート、スキー、ビックフット、競技用地面（例えばテニスコート）；ねじ蓋、ボトルおよび缶の蓋および栓。
ＶＩＩ−３）家具全般、発泡製品（緩衝物、衝撃吸収材）、フォーム、スポンジ、食器洗い布、マット、ガーデンチェアー、スタジアムのシート、テーブル、ソファー、玩具、組み立てキット（板／フィギュア／ボール）、おもちゃの家、滑り台、および遊び用乗物。
ＶＩＩ−４）光学データおよび磁気データ保存のための材料。
ＶＩＩ−５）台所用品（食事用、飲料用、料理用、保存用）。
ＶＩＩ−６）ＣＤ、カセット、およびビデオテープ用の箱；ＤＶＤ電子製品、各種事務用品（ボールペン、スタンプ、およびスタンプ台、マウス、棚、トラック）、あらゆる容量および内容物のボトル（飲料、洗剤、香水を含む化粧品）、および接着テープ。
ＶＩＩ−７）履物（靴／靴底）、靴の中敷、スパッツ、接着剤、構造用接着剤、食品用箱（果物、野菜、肉、魚）、合成紙、ボトルのラベル、ソファー、人工関節（ヒト）、印刷板（フレキソ印刷）、プリント回路基板、およびディスプレイ技術。
ＶＩＩ−８）充填ポリマー（タルク、チョーク、陶土（カオリン）、珪灰石、顔料、カーボンブラック、ＴｉＯ2、雲母、ナノ複合材、ドロマイト、シリケート、ガラス、アスベスト）の装置。
【０１１８】
したがって、本発明のさらなる実施形態は、上記に記載したような組成物を含む造形品、とりわけフィルム、管、異形材、ボトル、タンクまたはコンテナ、繊維に関する。
【０１１９】
本発明のさらなる実施形態は、上記に記載したような組成物を含む成形品に関する。成形は、とりわけ射出成形、ブロー成形、圧縮成形、ロト成形またはスラッシュ成形、あるいは押出成形によって行われる。
【０１２０】
下記の実施例は、本発明をさらに詳しく説明している。部および百分率は、質量に基づく。
【０１２１】
粘度：
ポリ乳酸系化合物を濃度０．５ｇ／ｄｌまでクロロホルムに溶解させる。粘度は、ＩＳＯ  ３１０５に従い、ウベローデ粘度計（キャピラリー数ｏＣ、直径０．３６ｍｍ）を用いて２５℃で測定する。試験は、ポリマーのみを含有する溶液で一度、ポリマーと安定剤とを含有する溶液で一度実施する。それぞれの測定において、比粘度を測定するが、これは下記に示すように、溶液の粘度から溶媒の粘度を引いた差を溶媒の粘度で除したものである。
比粘度ηｓｐｅｃ＝（溶液粘度η−溶媒粘度η）／溶媒粘度η
【０１２２】
次に、安定剤（ｓ）を含有する溶液の比粘度のポリマーのみを含有する溶液の比粘度に対する比を計算して百分率で示す。
比粘度の差＝１００*（化合物の比粘度ηｓｐｅｃ／ポリマーの比粘度ηｓｐｅｃ）
比粘度の差が大きいほど、ポリマーがより安定化されている。
【０１２３】
明度：
第２の方法として、ＣＩＥＬＡＢ色空間の明度Ｌ*を用いる。これは劣化の視覚的評価に近似するものを示す。明度Ｌ*とは、Ｌ*＝０の場合に、試料が黒色であり、Ｌ*＝１００の場合に、白の拡散色であることを示す。測定はＭｉｃｒｏ  Ｃｏｌｏｒ  ＩＩ（Ｄｒ．  Ｌａｎｇｅ社）を用いて、オパールプレートを使用して事前較正し、光源Ｄ６５、角度８°で実施する。結果は、安定化していないポリマーと安定化したポリマーとの明度の百分率での差として示す。明度Ｌ*が増加しているほど、ポリマーの望ましくない変色が少ない。
【０１２４】
熱安定性：
ポリマーの熱安定性は、Ｔｈｅｒｍｏｍａｔ  ７６３（Ｍｅｔｒｏｈｍ社）を用いて評価する。この測定では、キャリアガス（気流７リットル／時間）が、２３０℃に加熱された３ｇのプローブ上を通過し、ポリマーの揮発性物質を水のセルへと移動させ、この水の導電率を測定する。この試験は６時間、あるいは水の導電率が２００μＳ／ｃｍに達するまで続ける。結果は、安定化していないポリマーと安定化したポリマーとの導電率の百分率での差として示す。導電率が低下しているほど、ポリマーは安定化されている。
【０１２５】
実施例１：ポリ乳酸の安定化。
溶融温度１５３℃（ＤＳＣ測定、１０Ｋ／分）のポリ乳酸［市販グレード、ＮａｔｕｒｅＷｏｒｋｓ社（米国）］を真空オーブン内で８０℃にて１６時間乾燥させた後、窒素ブランケット下、１９０℃で実験室規模の２軸押出機で本発明による安定剤と配合する。また、ポリ乳酸からなる安定剤を含まない配合物も予備乾燥して、同条件下で押出しを行なう。押出し後、円筒形の押出物を周囲空気で直接冷却する。押出された試料に、上記のとおり６時間の熱安定性試験を行なう。その後、上記のとおり粘度および明度を測定する。結果を第１表にまとめる。
【０１２６】
【表１】
2011526317.tif 000017
補足説明は、第３表下を参照。
【０１２７】
実施例２：ポリ乳酸の安定化。
溶融温度１５０℃（ＤＳＣ測定、１０Ｋ／分）のポリ乳酸［市販グレード、ＮａｔｕｒｅＷｏｒｋｓ社（米国）］をまず極低温条件下で粉砕し、次に添加剤（全て粉末の状態）を添加し、高速混合機で混合する。次に、この乾燥ブレンドを真空オーブン内で８０℃にて１６時間乾燥させ、Ｂｅｒｓｔｏｒｆｆ２軸押出機（Ｌ／Ｄ  ３２、Ｄ＝２５ｍｍ）で、窒素ブランケットを用い１９０℃で押出し、この押出物を水で即座に冷却する。また、この粉砕されたポリ乳酸からなり、安定剤を含有しない配合物も予備乾燥させ、同条件下で押出しを行なう。結果を表２にまとめる。
【０１２８】
【表２】
2011526317.tif 000018
補足説明は、第３表下を参照。
【０１２９】
実施例３：ポリ乳酸の安定化。
溶融温度１５０℃（ＤＳＣ測定、１０Ｋ／分）のポリ乳酸［市販グレード、ＮａｔｕｒｅＷｏｒｋｓ社（米国）］をまず極低温条件下で粉砕し、次に添加剤（全て粉末の状態）を添加し、高速混合機で混合する。次に、この乾燥ブレンドを真空オーブン内で８０℃にて１６時間乾燥させ、Ｈａａｋｅ２軸押出機（Ｌ／Ｄ  ２５、Ｄ＝１６ｍｍ）で、窒素ブランケットを用い１９０℃で押出し、この押出物を水で即座に冷却する。また、この粉砕されたポリ乳酸からなり、安定剤を含有しない配合物も予備乾燥させ、同条件下で押出しを行なう。結果を表３にまとめる。
【０１３０】
【表３】
2011526317.tif 000019
ａ）比較例
ｂ）本発明による実施例
ｃ）Ｉｒｇａｎｏｘ  １０７６（ＲＴＭ）（Ｃｉｂａ  Ｉｎｃ．）は、オクタデシル３−（３’，５’−ジ−ｔｅｒｔ−ブチル−４−ヒドロキシフェニル）プロピオネートである。
ｄ）ｌｒｇａｆｏｓ  １２６（ＲＴＭ）（Ｃｉｂａ  Ｉｎｃ．）は、ビス（２，４−ジ−ｔｅｒｔ−ブチルフェニル）ペンタエリスリトールジホスファイトである。
ｅ）Ｉｒｇａｎｏｘ  ３０５２（ＲＴＭ）（Ｃｉｂａ  Ｉｎｃ．）は、２−プロペン酸，２−（１，１−ジメチルエチル）−６−［３−（１，１−ジ−メチルエチル）−２−ヒドロキシ−５−メチルフェニル］メチル−４−メチルフェニルエステルである。
ｆ）Ｉｒｇａｎｏｘ  ＰＳ８０２（ＲＴＭ）（Ｃｉｂａ  Ｉｎｃ．）は、ジオクタデシル３，３’−チオジプロピオネートである。
ｇ）Ｉｒｇａｎｏｘ  ２４５（ＲＴＭ）（Ｃｉｂａ  Ｉｎｃ．）は、エチレンビス（オキシエチレン）ビス（３−（５−ｔｅｒｔ−ブチル−４−ヒドロキシ−ｍ−トリル）−プロピオネート）である。
【０１３１】
この結果は、総濃度が全て等しい（０．４％）場合にも、本発明の三成分化合物が単一成分よりも良好な結果を示すことを表わしており、すなわちこれによって相乗効果が実証されている。
【国際調査報告】
2011526317.tif 000020
2011526317.tif 000021